【手続補正書】
【提出日】平成17年2月1日(2005.2.1)
【手続補正１】
【補正対象書類名】特許請求の範囲
【補正対象項目名】全文
【補正方法】変更
【補正の内容】
【特許請求の範囲】
【請求項１】
樹枝状ブロックの表面に光活性基が組み込まれている樹枝状ブロックを側鎖として含むことを特徴とする、ポリイミド、ポリアミド酸およびそれらのエステルの類からの光活性側鎖ポリマー。
【請求項２】
樹枝状ブロックが、式Ｉａもしくは式Ｉｂまたは式ＩａとＩｂとの組み合わせ、例えば式Ｉｃで示される単位を表すことを特徴とする、請求項１に記載のポリマー：
【化１】
2004529220.tif 000001
〔式中、破線は、ポリイミド主鎖への結合を象徴し；そして式中、
Ｓ1は、単結合またはスペーサー単位、例えば、直鎖または分枝のアルキレン基（これらは、１〜３０個の炭素原子を有していて、置換されていないかまたはフッ素もしくは塩素によって一置換もしくは多置換されている）を表し、ここで、１個以上の−ＣＨ2−基は、独立して基Ａで置き換えられていてもよいが、ただし、酸素原子は互いに直接結合せず、ここで、
Ａは、−Ｏ−、−ＣＯ−、−ＣＯ−Ｏ−、−Ｏ−ＣＯ−、−ＮＲ1−、−ＮＲ1−ＣＯ−、−ＣＯ−ＮＲ1−、−ＮＲ1−ＣＯ−Ｏ−、−Ｏ−ＣＯ−ＮＲ1−、−ＮＲ1−ＣＯ−ＮＲ1−、−ＣＨ＝ＣＨ−、−Ｃ≡Ｃ−、−Ｏ−ＣＯ−Ｏ−および−Ｓｉ（ＣＨ3）2−Ｏ−Ｓｉ（ＣＨ3）2−、芳香族基または脂環式基から選択される基を表し、ここで、Ｒ1は、水素原子または低級アルキルを表し；
Ｄiは、各々他から独立して、有機残基を表し；
Ｚiは、各々他から独立して、単結合またはスペーサー単位、例えば、直鎖または分枝のアルキレン基（これらは、１〜２４個の炭素原子を有していて、置換されていないかまたはフッ素もしくは塩素によって一置換もしくは多置換されている）を表し、ここで、１個以上の隣接していない−ＣＨ2−基は、独立して基Ｂで置き換えられていてもよく、ここで、
Ｂは、−Ｏ−、−ＣＯ−、−ＣＯ−Ｏ−、−Ｏ−ＣＯ−、−ＮＲ1−、−ＮＲ1−ＣＯ−、−ＣＯ−ＮＲ1−、−ＮＲ1−ＣＯ−Ｏ−、−Ｏ−ＣＯ−ＮＲ1−、−ＮＲ1−ＣＯ−ＮＲ1−、−ＣＨ＝ＣＨ−、−Ｃ≡Ｃ−、−Ｏ−ＣＯ−Ｏ−および−Ｓｉ（ＣＨ3）2−Ｏ−Ｓｉ（ＣＨ3）2−から選択される基を表し、ここで、Ｒ1は、水素原子または低級アルキルを表し；そして
ｍおよびｎは、各々他から独立して、世代の数を表し、０〜４の値を有するが、ただし、２≦ｍ＋ｎ≦４である〕。
【請求項３】
樹枝状ブロック表面でＺiに結合する末端部分が、ＵＶ光またはレーザー光への暴露下で光異性化または光二量化され得る光活性基であることを特徴とする、請求項２に記載のポリマー。
【請求項４】
末端部分が、水素であるか、あるいは直鎖または分枝のアルキル基（これらは、１〜２４個の炭素原子を有していて、置換されていないかまたはフッ素、塩素もしくはシアノによって一置換もしくは多置換されている）などの単位であって、ここで、１個以上の−ＣＨ2−基が、独立して基Ａで置き換えられていてもよいが、ただし、酸素原子は互いに直接結合せず；ただし、少なくとも４個の末端部分が光活性基でなければならないことを特徴とする、請求項１〜３のいずれか１項に記載のポリマー。
【請求項５】
樹枝状ブロックが、式Ｉａで示される単位を表すことを特徴とする、請求項２〜４のいずれか１項に記載のポリマー。
【請求項６】
樹枝状ブロックが、式Ｉｃで示される単位を表すことを特徴とする、請求項２〜４のいずれか１項に記載のポリマー。
【請求項７】
基Ｄiが、各々他から独立して、芳香族、脂環式、またはＲ1が水素原子もしくは低級アルキルである−ＣＲ1単位であることを特徴とする、請求項２〜６のいずれか１項に記載のポリマー。
【請求項８】
基Ｄiが、各々他から独立して、１，２，３−ベンゼントリイル、１，３，４−ベンゼントリイル、１，３，５−ベンゼントリイル、またはＲ1が水素原子もしくは低級アルキルである−ＣＲ1基から選択されることを特徴とする、請求項２〜７のいずれか１項に記載のポリマー。
【請求項９】
Ｓ1が、共有単結合、−Ｏ−、−ＣＯ−Ｏ−、−Ｏ−ＣＯ−、−ＮＲ1−、−ＮＲ1−ＣＯ−、−ＣＯ−ＮＲ1−、−ＮＲ1−ＣＯ−Ｏ−、−Ｏ−ＣＯ−ＮＲ1−、−ＮＲ1−ＣＯ−ＮＲ1−、−ＣＨ＝ＣＨ−、−Ｃ≡Ｃ−、−Ｏ−ＣＯ−Ｏ−および直鎖もしくは分枝のアルキレン基から選択され、これらは、場合によりフッ素、塩素およびシアノから選択される１個以上の基によって置換され、ここで、２個または３個の隣接していないアルキレンの−ＣＨ2−基が、独立して場合により基Ａによって置き換えられるが、ただし、該アルキレン基の鎖の炭素原子の全数が２４を超えず、Ｒ1が、水素原子または低級アルキルを表す、請求項２〜８のいずれか１項に記載のポリマー。
【請求項１０】
Ｓ1が、共有単結合、−ＣＯ−Ｏ−、−Ｏ−ＣＯ−、−（ＣＨ2）r−、−（ＣＨ2）r−Ｏ−、−（ＣＨ2）r−ＣＯ−、−（ＣＨ2）r−ＣＯ−、−（ＣＨ2）r−ＣＯ−Ｏ、−（ＣＨ2）r−Ｏ−ＣＯ−、−（ＣＨ2）r−ＣＯ−ＮＲ1−、−（ＣＨ2）r−ＮＲ1．−ＣＯ−、−（ＣＨ2）r−ＮＲ1−、−Ｏ−（ＣＨ2）r−、−ＣＯ−Ｏ−（ＣＨ2）r−、−Ｏ−ＣＯ−（ＣＨ2）r−、−ＮＲ1−ＣＯ−（ＣＨ2）r−、−ＣＯ−ＮＲ1−（ＣＨ2）r−、−ＮＲ1−（ＣＨ2）r−、−Ｏ−（ＣＨ2）r−ＣＯ−Ｏ−、−Ｏ−（ＣＨ2）r−Ｏ−ＣＯ−、−Ｏ−（ＣＨ2）r−ＣＯ−ＮＲ1−、−Ｏ−（ＣＨ2）r−ＮＲ1−、−Ｏ−（ＣＨ2）r−Ｏ−、−Ｏ−（ＣＨ2）r−ＮＲ1−ＣＯ−、−ＮＲ1−（ＣＨ2）r−ＣＯ−Ｏ−、−ＮＲ1−（ＣＨ2）r−Ｏ−、−ＮＲ1−（ＣＨ2）r−ＮＲ1−、−ＮＲ1−（ＣＨ2）r−Ｏ−ＣＯ−、−ＣＯ−ＮＲ1−（ＣＨ2）r−Ｏ−、−ＣＯ−ＮＲ1−（ＣＨ2）r−ＮＲ1−、−ＣＯ−ＮＲ1−（ＣＨ2）r−Ｏ−ＣＯ−、−Ｏ−ＣＯ−（ＣＨ2）r−ＣＯ−、−Ｏ−ＣＯ−（ＣＨ2）r−Ｏ−、−Ｏ−ＣＯ−（ＣＨ2）r−ＮＲ2−、−Ｏ−ＣＯ−（ＣＨ2）r−ＣＯ−Ｏ−、−Ｏ−ＣＯ−（ＣＨ2）r−ＣＯ−ＮＲ1−、−Ｏ−ＣＯ−（ＣＨ2）r−ＮＲ1−ＣＯ−、−（ＣＨ2）r−Ｏ−（ＣＨ2）s−、−（ＣＨ2）r−ＣＯ−Ｏ−（ＣＨ2）s−、−（ＣＨ2）r−Ｏ−ＣＯ−（ＣＨ2）s−、−（ＣＨ2）r−ＮＲ1−ＣＯ−（ＣＨ2）s−、−（ＣＨ2）r−ＮＲ1−ＣＯ−Ｏ−（ＣＨ2）s−、−（ＣＨ2）r−Ｏ−（ＣＨ2）s−Ｏ−、−（ＣＨ2）r−ＣＯ−Ｏ−（ＣＨ2）s−Ｏ、−（ＣＨ2）r−Ｏ−ＣＯ−（ＣＨ2）s−Ｏ、−（ＣＨ2）r−ＮＲ1−ＣＯ−（ＣＨ2）s−Ｏ、−（ＣＨ2）r−ＮＲ1−ＣＯ−Ｏ−（ＣＨ2）s−Ｏ、−Ｏ−（ＣＨ2）r−Ｏ−（ＣＨ2）s−、−Ｏ−（ＣＨ2）r−ＣＯ−Ｏ−（ＣＨ2）s−、−Ｏ−（ＣＨ2）r−ＮＲ1−ＣＯ−（ＣＨ2）s−、−Ｏ−（ＣＨ2）r−ＮＲ1−ＣＯ−Ｏ−（ＣＨ2）s−、−Ｏ−（ＣＨ2）r−ＣＯＯ−（ＣＨ2）s−Ｏ−、−Ｏ−（ＣＨ2）r−Ｏ−（ＣＨ2）s−Ｏ−、−Ｏ−（ＣＨ2）r−ＮＲ1−ＣＯ−（ＣＨ2）s−Ｏ、−Ｏ−（ＣＨ2）r−ＮＲ1−ＣＯ−Ｏ−（ＣＨ2）s−Ｏ、−ＣＯ−Ｏ−（ＣＨ2）r−Ｏ−（ＣＨ2）sおよび−ＣＯ−Ｏ−（ＣＨ2）r−Ｏ−（ＣＨ2）s−Ｏ−から選択され、ここで、Ｒ1が、上に定義されたとおりであり、ｒおよびｓが、各々１〜２０の整数、好ましくは２〜１２の整数を表し、かつｒ＋ｓ≦２１、好ましくはｒ＋ｓ≦１５である、請求項９に記載のポリマー。
【請求項１１】
Ｓ1が、−（ＣＨ2）r−、−（ＣＨ2）r−Ｏ−、−（ＣＨ2）r−ＣＯ−Ｏ−、−（ＣＨ2）r−Ｏ−ＣＯ−、−（ＣＨ2）r−ＣＯ−ＮＨ−、−（ＣＨ2）r−ＮＨ−ＣＯ−、−Ｏ−（ＣＨ2）r−、−ＣＯ−Ｏ−（ＣＨ2）r−、−ＣＯ−ＮＨ−（ＣＨ2）r−、−Ｏ−ＣＯ−（ＣＨ2）r−、−Ｏ−ＣＯ−（ＣＨ2）r−ＣＯ−Ｏ−、−Ｏ−（ＣＨ2）r−Ｏ−ＣＯ−、−Ｏ（ＣＨ2）rＣＯ−ＮＨ−、−Ｏ−（ＣＨ2）r−ＮＨ−ＣＯ−、−ＣＯ−Ｏ−（ＣＨ2）r−Ｏ−、−ＣＯ−ＮＨ−（ＣＨ2）r−Ｏ−、−Ｏ−（ＣＨ2）r−Ｏ−、−（ＣＨ2）r−ＮＨ−ＣＯ−（ＣＨ2）s−、−（ＣＨ2）r−ＮＨ−ＣＯ−Ｏ−（ＣＨ2）s−、−（ＣＨ2）r−Ｏ−（ＣＨ2）s−Ｏ−、−（ＣＨ2）r−ＮＨ−ＣＯ−（ＣＨ2）s−Ｏ−、−（ＣＨ2）r−ＮＨ−ＣＯ−Ｏ−（ＣＨ2）s−Ｏ−、−Ｏ−（ＣＨ2）r−ＮＨ−ＣＯ−（ＣＨ2）s−、−Ｏ−（ＣＨ2）r−Ｏ−（ＣＨ2）s−Ｏ−、−Ｏ−ＣＯ−（ＣＨ2）r−Ｏ−（ＣＨ2）s−Ｏ−、−ＣＯ−Ｏ−（ＣＨ2）r−Ｏ−（ＣＨ2）s−Ｏ−、−Ｏ−（ＣＨ2）rＮＨ−ＣＯ−（ＣＨ2）s−Ｏ−および−Ｏ−ＣＯ−（ＣＨ2）r−ＮＨ−ＣＯ−（ＣＨ2）s−Ｏ−から選択され、ここで、ｒおよびｓが、各々２〜１２の整数を表し、かつｒ＋ｓ≦１５である、請求項９に記載のポリマー。
【請求項１２】
Ｓ1が、１，２−エチレン、１，３−プロピレン、１，４−ブチレン、１，５−ペンチレン、１，６−ヘキシレン、１，７−ヘプチレン、１，８−オクチレン、１，９−ノニレン、１，１０−デシレン、１，１１−ウンデシレン、１，１２−ドデシレン、３−メチル−１，４−ブチレン、３−プロピレンオキシ、３−プロピレンオキシカルボニル、２−エチレンカルボニルオキシ、４−ブチレンオキシ、４−ブチレンオキシカルボニル、３−プロピレンカルボニルオキシ、５−ペンチレンオキシ、５−ペンチレンオキシカルボニル、４−ブチレンカルボニルオキシ、６−ヘキシレンオキシ、６−ヘキシレンオキシカルボニル、５−ペンチレンカルボニルオキシ、７−ヘプチレンオキシ、７−ヘプチレンオキシカルボニル、６−ヘキシレンカルボニルオキシ、８−オクチレンオキシ、８−オクチレンオキシカルボニル、７−ヘプチレンカルボニルオキシ、９−ノニレンオキシ、９−ノニレンオキシカルボニル、８−オクチレンカルボニルオキシ、１０−デシレンオキシ、１０−デシレンオキシカルボニル、９−ノニレンカルボニルオキシ、１１−ウンデシレンオキシ、１１−ウンデシレンオキシカルボニル、１０−デシレンカルボニルオキシ、１２−ドデシレンオキシ、１２−ドデシレンオキシカルボニル、１１−ウンデシレンカルボニルオキシ、３−プロピレンイミノカルボニル、４−ブチレンイミノカルボニル、５−ペンチレンイミノカルボニル、６−ヘキシレンイミノカルボニル、７−ヘプチレンイミノカルボニル、８−オクチレンイミノカルボニル、９−ノニレンイミノカルボニル、１０−デシレンイミノカルボニル、１１−ウンデシレンイミノカルボニル、１２−ドデシレンイミノカルボニル、２−エチレンカルボニルイミノ、３−プロピレンカルボニルイミノ、４−ブチレンカルボニルイミノ、５−ペンチレンカルボニルイミノ、６−ヘキシレンカルボニルイミノ、７−ヘプチレンカルボニルイミノ、８−オクチレンカルボニルイミノ、９−ノニレンカルボニルイミノ、１０−デシレンカルボニルイミノ、１１−ウンデシレンカルボニルイミノ、６−（３−プロピレンイミノカルボニルオキシ）ヘキシレン、６−（３−プロピレンオキシ）ヘキシレン、６−（３−プロピレンオキシ）ヘキシレンオキシ、６−（３−プロピレンイミノカルボニルオキシ）ヘキシレンオキシ、６−（３−プロピレンイミノカルボニル）ヘキシル、６−（３−プロピレンイミノカルボニル）ヘキシルオキシ、１，２−エチレンジオキシ、１，３−プロピレンジオキシ、１，４−ブチレンジオキシ、１，５−ペンチレンジオキシ、１，６−ヘキシレンジオキシ、１，７−ヘプチレンジオキシ、１，８−オクチレンジオキシ、１，９−ノニレンジオキシ、１，１０−デシレンジオキシ、１，１１−ウンデシレンジオキシ、１，１２−ドデシレンジオキシ、２−オキシエチレン、３−オキシプロピレン、４−オキシブチレン、５−オキシペンチレン、６−オキシヘキシレン、７−オキシヘプチレン、８−オキシオクチレン、９−オキシノニレン、１０−オキシデシレン、１１−オキシウンデシレン、１２−オキシドデシレン、２−（オキシカルボニル）エチレン、３−（オキシカルボニル）プロピレン、４−（オキシカルボニル）ブチレン、５−（オキ��カルボニル）ペンチレン、６−（オキシカルボニル）ヘキシレン、７−（オキシカルボニル）ヘプチレン、８−（オキシカルボニル）オクチレン、９−（オキシカルボニル）ノニレン、１０−（オキシカルボニル）デシレン、１１−（オキシカルボニル）ウンデシレン、１２−（オキシカルボニル）ドデシレン、２−（カルボニルオキシ）エチレン、３−（カルボニルオキシ）プロピレン、４−（カルボニルオキシ）ブチレン、５−（カルボニルオキシ）ペンチレン、６−（カルボニルオキシ）ヘキシレン、７−（カルボニルオキシ）ヘプチレン、８−（カルボニルオキシ）オクチレン、９−（カルボニルオキシ）ノニレン、１０−（カルボニルオキシ）デシレン、１１−（カルボニルオキシ）ウンデシレン、１２−（カルボニルオキシ）ドデシレン、２−（カルボニルイミノ）エチレン、３−（カルボニルイミノ）プロピレン、４−（カルボニルイミノ）ブチレン、５−（カルボニルイミノ）ペンチレン、６−（カルボニルイミノ）ヘキシレン、７−（カルボニルイミノ）ヘプチレン、８−（カルボニルイミノ）オクチレン、９−（カルボニルイミノ）ノニレン、１０−（カルボニルイミノ）デシレン、１１−（カルボニルイミノ）ウンデシレン、１２−（カルボニルイミノ）ドデシレン、２−イミノエチレン、３−イミノプロピレン、４−イミノブチレン、５−イミノペンチレン、６−イミノヘキシレン、７−イミノヘプチレン、８−イミノオクチレン、９−イミノノニレン、１０−イミノデシレン、１１−イミノウンデシレン、１２−イミノドデシレン、２−イミノカルボニルエチレン、３−イミノカルボニルプロピレン、４−イミノカルボニルブチレン、５−イミノカルボニルペンチレン、６−イミノカルボニルヘキシレン、７−イミノカルボニルヘプチレン、８−イミノカルボニルオクチレン、９−イミノカルボニルノニレン、１０−イミノカルボニルデシレン、１１−イミノカルボニルウンデシレン、１２−イミノカルボニルドデシレン、２−（２−エチレンオキシ）エチレン、２−（３−プロピレンオキシ）エチレン、６−（４−ブチレンオキシ）ヘキシレン、２−（２−エチレンイミノカルボニル）エチレン、２−（３−プロピレンイミノカルボニル）エチレン、６−（４−ブチレンイミノカルボニル）ヘキシレン、６−（３−プロピレンイミノカルボニルオキシ）ヘキシレン、６−（３−プロピレンイミノカルボニル）ヘキシレンから選択される、請求項９に記載のポリマー。
【請求項１３】
Ｚiが、各々他から独立して、共有単結合、−Ｏ−、−ＣＯ−Ｏ−、−Ｏ−ＣＯ−、−ＮＲ1−、−ＮＲ1−ＣＯ−、−ＣＯ−ＮＲ1−、−ＮＲ1−ＣＯ−Ｏ−、−Ｏ−ＣＯ−ＮＲ1−、−ＮＲ1−ＣＯ−ＮＲ1−、−ＣＨ＝ＣＨ−、−Ｃ≡Ｃ−、−Ｏ−ＣＯ−Ｏ−および直鎖もしくは分枝のアルキレン基から選択され、ここで、１〜３個の隣接していないアルキレンの−ＣＨ2−基が、独立して場合により−Ｏ−、−ＣＯ−Ｏ−、−Ｏ−ＣＯ−または−ＣＨ＝ＣＨ−基によって置き換えられるが、ただし、該アルキレン基の鎖の炭素原子の全数が１６を超えず、ここで、Ｒ1が水素原子または低級アルキルを表す、請求項２〜１２のいずれか１項に記載のポリマー。
【請求項１４】
Ｚiが、各々他から独立して、共有単結合、−Ｏ−、−ＣＯ−Ｏ−、−Ｏ−ＣＯ−、−ＮＲ1−ＣＯ−、−ＣＯ−ＮＲ1−および直鎖もしくは分枝のアルキレン基から選択され、ここで、１〜３個の隣接していないアルキレンの−ＣＨ2−基が、独立して場合により−Ｏ−、−ＣＯ−Ｏ−または−Ｏ−ＣＯ−基によって置き換えられるが、ただし、該アルキレン基の鎖の炭素原子の全数が１２を超えず、ここで、Ｒ1が水素原子または低級アルキルを表す、請求項１３に記載のポリマー。
【請求項１５】
光活性基が、光環化反応を受け、一般式ＩＩＩａおよびＩＩＩｂ：
【化２】
2004529220.tif 000002
〔式中、破線は、それぞれのＺiに対する結合点を示し；そして式中、
Ｓ2およびＳ3は、各々他から独立して、単結合またはスペーサー単位、例えば、直鎖または分枝のアルキレン基（これらは、１〜３０個の炭素原子を有していて、置換されていないかまたはフッ素もしくは塩素によって一置換もしくは多置換されている）を表し、ここで、１個以上の隣接していない−ＣＨ2−基は、独立して基Ａで置き換えられていてもよいが、ただし、酸素原子は互いに直接結合せず；
Ｑは、酸素原子または−ＮＲ1−を表し、ここで、Ｒ1は、水素原子または低級アルキルを表し；
Ｅは、ピリミジン−２，５−ジイル、ピリジン−２，５−ジイル、２，５−チオフェニレン、２，５−フラニレン、１，４−ナフチレンもしくは２，６−ナフチレン；またはフェニレンを表し；これらは、置換されていないか、あるいはフッ素もしくは塩素によって、または環状、直鎖もしくは分枝のアルキル残基（これらは、１〜１８個の炭素原子を有していて、置換されていないかまたはフッ素もしくは塩素により一置換もしくは多置換されている）によって、一置換または多置換されており、ここで、１個以上の隣接していない−ＣＨ2−基は、独立して基Ｂで置き換えられていてもよく；
Ｆは、−ＯＲ3、−ＮＲ4Ｒ5または酸素原子を表し、これらは、環Ｅと共にクマリン単位を規定し、ここで、Ｒ3、Ｒ4およびＲ5は、水素、および環状、直鎖もしくは分枝のアルキレン残基（これらは、１〜２４個の炭素原子を有していて、置換されていないかまたはフッ素もしくは塩素によって一置換もしくは多置換されている）から選択され、ここで、１個以上の隣接していない−ＣＨ2−基は、独立して、基Ａで置き換えられていてもよく、あるいはＲ4およびＲ5は共にＣ５〜Ｃ8脂環式環を形成し；
Ｘ、Ｙは、各々他から独立して、水素、フッ素、塩素、シアノまたはアルキル（これは、１〜１２個の炭素原子を有していて、場合によりフッ素によって置換されている）を表し、ここで、場合により、１個以上の隣接していないアルキルの−ＣＨ2−基は、−Ｏ−、−ＣＯ−Ｏ−、−Ｏ−ＣＯ−および／または−ＣＨ＝ＣＨ−によって置き換えられ；そして
Ｒ2は、水素であるか、あるいは直鎖または分枝のアルキル残基（これらは、１〜１８個の炭素原子を有していて、置換されていないか、またはシアノ、フッ素もしくは塩素によって一置換されるか、またはフッ素もしくは塩素によって多置換される）であり、ここで、１個以上の隣接していない−ＣＨ2−基は、独立して基Ａによって置き換えられていてもよい〕
のうちの１種によって表されることを特徴とする、請求項１〜１４のいずれか１項に記載のポリマー。
【請求項１６】
基Ｅが、ピリミジン−２，５−ジイル、ピリジン−２，５−ジイル、２，５−チオフェニレン、２，５−フラニレン、１、４−ナフチレンもしくは２，６−ナフチレンおよびフェニレンから選択され；これらは、置換されていないか、または環状、直鎖もしくは分枝のアルキル残基（これらは、１〜１２個の炭素原子を有していて、置換されていないかまたはフッ素もしくは塩素によって一置換もしくは多置換されている）によって置換されており、ここで、場合により、１個以上の隣接していないアルキルの−ＣＨ2−基が、−Ｏ−、−ＣＯ−、−ＣＯ−Ｏ−、−Ｏ−ＣＯ−、−ＣＨ＝ＣＨ−およびＣ−Ｃ≡Ｃ−によって置き換えられていることを特徴とする、請求項１５に記載のポリマー。
【請求項１７】
基Ｅが、２，５−フラニレン、１，４−ナフチレン、２，６−ナフチレンおよびフェニレンから選択され、これらは、置換されていないか、または１〜６個の炭素原子を有する、環状、直鎖もしくは分枝のアルキル残基で置換されており、ここで、場合により、１個以上の隣接していないアルキルの−ＣＨ2−基が、−Ｏ−、−ＣＯ−、−ＣＯ−Ｏ−、−Ｏ−ＣＯ−、−ＣＨ＝ＣＨ−および−Ｃ≡Ｃ−で置き換えられていることを特徴とする、請求項１６に記載のポリマー。
【請求項１８】
Ｆが、−ＯＲ3および−ＮＲ4Ｒ5から選択され、ここで、Ｒ3およびＲ4は、環状、直鎖もしくは分枝のアルキル残基（これらは、１〜１８個の炭素原子を有していて、置換されていないかまたはフッ素、塩素もしくはシアノで一置換もしくは多置換されている）を表し、ここで、１個以上の隣接していないアルキルの−ＣＨ2−基が、独立して−Ｏ−または−ＣＨ＝ＣＨ−によって置き換えられてもよく、ここで、Ｒ5は、水素原子、または環状、直鎖もしくは分枝のアルキル残基（これらは、１〜１８個の炭素原子を有していて、置換されていないかまたはフッ素、塩素もしくはシアノで一置換もしくは多置換されている）から選択され、ここで、１個以上の隣接していないアルキルの−ＣＨ2−基は、独立して−Ｏ−もしくは−ＣＨ＝ＣＨ−によって置き換えられるか、またはＲ4およびＲ5は、共にＣ5〜Ｃ8脂環式環を形成することを特徴とする、請求項１５〜１７のいずれか１項に記載のポリマー。
【請求項１９】
Ｆが、−ＯＲ3および−ＮＨＲ4から選択され、ここで、Ｒ3およびＲ4は、環状、直鎖もしくは分枝のアルキル残基（これらは、１〜１８個の炭素原子を有していて、置換されていないかまたはフッ素原子で一置換もしくは多置換されている）を表し、ここで、１個以上の隣接していないアルキルの−ＣＨ2−基は、独立して−Ｏ−によって置き換えられてもよいことを特徴とする、請求項１８に記載のポリマー。
【請求項２０】
ＸおよびＹが水素を表すことを特徴とする、請求項１５〜１９のいずれか１項に記載のポリマー。
【請求項２１】
Ｑが酸素原子または−ＮＨ−であることを特徴とする、請求項１５〜２０のいずれか１項に記載のポリマー。
【請求項２２】
光活性基が、一般式ＩＩＩａによって表されることを特徴とする、請求項１５〜２０のいずれか１項に記載のポリマー。
【請求項２３】
Ｓ2およびＳ3が、共有単結合、−Ｏ−、−ＣＯ−Ｏ−、−Ｏ−ＣＯ−、−ＮＲ1−、−ＮＲ1−ＣＯ−、−ＣＯ−ＮＲ1−、−ＮＲ1−ＣＯ−Ｏ−、−Ｏ−ＣＯ−ＮＲ1−、−ＮＲ1−ＣＯ−ＮＲ1−、−ＣＨ＝ＣＨ−、−Ｃ≡Ｃ−、−Ｏ−ＣＯ−Ｏ−および直鎖もしくは分枝のアルキレン基から選択され、これらは、場合によりフッ素、塩素およびシアノから選択される１個以上の基によって置換されており、ここで、２個または３個の隣接していないアルキレンの−ＣＨ2−基が、独立して場合により基Ａによって置き換えられるが、ただし、アルキレン基の鎖の炭素原子の全数が２４を超えず、ここで、Ｒ1が、水素原子または低級アルキルを表すことを特徴とする、請求項１５〜２２のいずれか１項に記載のポリマー。
【請求項２４】
Ｓ2が、共有単結合、−ＣＯ−Ｏ−、−Ｏ−ＣＯ−、−（ＣＨ2）r−、−（ＣＨ2）r−Ｏ−、−（ＣＨ2）r−ＣＯ−、−（ＣＨ2）r−ＣＯ−Ｏ−、−（ＣＨ2）r−Ｏ−ＣＯ−、−（ＣＨ2）r−ＣＯ−ＮＲ1−、−（ＣＨ2）r−ＮＲ1−ＣＯ−、−（ＣＨ2）r−ＮＲ1−、−Ｏ−（ＣＨ2）r−、−ＣＯ−Ｏ−（ＣＨ2）r−、−Ｏ−ＣＯ−（ＣＨ2）r−、−ＮＲ1−ＣＯ−（ＣＨ2）r−、−ＣＯ−ＮＲ1−（ＣＨ2）r−、−ＮＲ1−（ＣＨ2）r−、−Ｏ−（ＣＨ2）r−ＣＯ−Ｏ−、−Ｏ−（ＣＨ2）r−Ｏ−ＣＯ−、−Ｏ−（ＣＨ2）r−ＣＯ−ＮＲ1−、−Ｏ−（ＣＨ2）r−ＮＲ1−、−Ｏ−（ＣＨ2）r−Ｏ−、−Ｏ−（ＣＨ2）r−ＮＲ1−ＣＯ−、−ＮＲ1−（ＣＨ2）r−ＣＯ−Ｏ−、−ＮＲ1−（ＣＨ2）r−Ｏ−、−ＮＲ1−（ＣＨ2）r−ＮＲ1−、−ＮＲ1−（ＣＨ2）r−Ｏ−ＣＯ−、−ＣＯ−ＮＲ1−（ＣＨ2）r−Ｏ−、−ＣＯ−ＮＲ1−（ＣＨ2）r−ＮＲ1−、−ＣＯ−ＮＲ1−（ＣＨ2）r−Ｏ−ＣＯ−、−Ｏ−ＣＯ−（ＣＨ2）r−ＣＯ−、−Ｏ−ＣＯ−（ＣＨ2）r−Ｏ−、−Ｏ−ＣＯ−（ＣＨ2）r−ＮＲ2−、−Ｏ−ＣＯ−（ＣＨ2）r−ＣＯ−Ｏ−、−Ｏ−ＣＯ−（ＣＨ2）r−ＣＯ−ＮＲ1−、−Ｏ−ＣＯ−（ＣＨ2）r−ＮＲ1−ＣＯ−、−（ＣＨ2）r−Ｏ−（ＣＨ2）s−、−（ＣＨ2）r−ＣＯ−Ｏ−（ＣＨ2）s−、−（ＣＨ2）r−Ｏ−ＣＯ−（ＣＨ2）s−、−（ＣＨ2）r−ＮＲ1−ＣＯ−（ＣＨ2）s−、−（ＣＨ2）r−ＮＲ1−ＣＯ−Ｏ−（ＣＨ2）s−、−（ＣＨ2）r−Ｏ−（ＣＨ2）s−Ｏ−、−（ＣＨ2）r−ＣＯ−Ｏ−（ＣＨ2）s−Ｏ−、−（ＣＨ2）r−Ｏ−ＣＯ−（ＣＨ2）s−Ｏ−、−（ＣＨ2）r−ＮＲ1−ＣＯ−（ＣＨ2）s−Ｏ−、−（ＣＨ2）r−ＮＲ1ＣＯ−Ｏ−（ＣＨ2）s−Ｏ−、−Ｏ−（ＣＨ2）r−Ｏ−（ＣＨ2）s−、−Ｏ−（ＣＨ2）r−ＣＯ−Ｏ−（ＣＨ2）s−、−Ｏ−（ＣＨ2）r−ＮＲ1−ＣＯ−（ＣＨ2）s−、−Ｏ−（ＣＨ2）r−ＮＲ1−ＣＯ−Ｏ−（ＣＨ2）s−、−Ｏ−（ＣＨ2）rＣＯＯ−（ＣＨ2）s−Ｏ−、−Ｏ−（ＣＨ2）r−Ｏ−（ＣＨ2）s−Ｏ−、−Ｏ−（ＣＨ2）r−ＮＲ1−ＣＯ−（ＣＨ2）s−Ｏ−、−Ｏ−（ＣＨ2）r−ＮＲ1−ＣＯ−Ｏ−（ＣＨ2）s−Ｏ−、−ＣＯ−Ｏ−（ＣＨ2）r−Ｏ−（ＣＨ2）s−および−ＣＯ−Ｏ（ＣＨ2）r−Ｏ−（ＣＨ2）s−Ｏ−から選択され、ここで、Ｒ1が、上に定義されたとおりであり、ｒおよびｓが、各々１〜２０の整数、好ましくは１〜１２の整数を表し、かつｒ＋ｓ≦２１、好ましくはｒ＋ｓ≦１５であることを特徴とする、請求項２３に記載のポリマー。
【請求項２５】
Ｓ2が、共有単結合、−（ＣＨ2）r−、−（ＣＨ2）r−Ｏ−、−（ＣＨ2）r−ＣＯ−Ｏ−、−（ＣＨ2）r−Ｏ−ＣＯ−、−（ＣＨ2）r−ＣＯ−ＮＨ−、−（ＣＨ2）r−ＮＨ−ＣＯ−、−Ｏ−（ＣＨ2）r−、−ＣＯ−Ｏ−（ＣＨ2）r−、−ＣＯ−ＮＨ−（ＣＨ2）r−、−Ｏ−ＣＯ−（ＣＨ2）r−、−Ｏ−ＣＯ−（ＣＨ2）r−ＣＯ−Ｏ−、−Ｏ−（ＣＨ2）r−Ｏ−ＣＯ−、−Ｏ−（ＣＨ2）r−ＣＯ−ＮＨ−、−Ｏ−（ＣＨ2）r−ＮＨ−ＣＯ−、−ＣＯ−Ｏ−（ＣＨ2）r−Ｏ−、−ＣＯ−ＮＨ−（ＣＨ2）r−Ｏ−、−Ｏ−（ＣＨ2）r−Ｏ−、−（ＣＨ2）r−ＮＨ−ＣＯ−（ＣＨ2）s−、−（ＣＨ2）r−ＮＨ−ＣＯ−Ｏ−（ＣＨ2）s−、−（ＣＨ2）r−Ｏ−（ＣＨ2）s−Ｏ−、−（ＣＨ2）r−ＮＨ−ＣＯ−（ＣＨ2）s−Ｏ−、−（ＣＨ2）r−ＮＨＣＯ−Ｏ−（ＣＨ2）s−Ｏ−、−Ｏ−（ＣＨ2）r−ＮＨ−ＣＯ−（ＣＨ2）s−、−Ｏ−（ＣＨ2）r−Ｏ−（ＣＨ2）s−Ｏ−、−Ｏ−ＣＯ−（ＣＨ2）r−Ｏ−（ＣＨ2）s−Ｏ−、−ＣＯ−Ｏ−（ＣＨ2）r−Ｏ−（ＣＨ2）s−Ｏ−、−Ｏ−（ＣＨ2）rＮＨ−ＣＯ−（ＣＨ2）s−Ｏ−および−Ｏ−ＣＯ−（ＣＨ2）r−ＮＨ−ＣＯ−（ＣＨ2）s−Ｏ−から選択され、ここで、ｒおよびｓが、各々１〜１２の整数を表し、かつｒ＋ｓ≦１５である、請求項２３に記載のポリマー。
【請求項２６】
Ｓ2が、１，２−エチレン、１，３−プロピレン、１，４−ブチレン、１，５−ペンチレン、１，６−ヘキシレン、１，７−ヘプチレン、１，８−オクチレン、１，９−ノニレン、１，１０−デシレン、１，１１−ウンデシレン、１，１２−ドデシレン、３−メチル−１，４−ブチレン、３−プロピレンオキシ、３−プロピレンオキシカルボニル、２−エチレンカルボニルオキシ、４−ブチレンオキシ、４−ブチレンオキシカルボニル、３−プロピレンカルボニルオキシ、５−ペンチレンオキシ、５−ペンチレンオキシカルボニル、４−ブチレンカルボニルオキシ、６−ヘキシレンオキシ、６−ヘキシレンオキシカルボニル、５−ペンチレンカルボニルオキシ、７−ヘプチレンオキシ、７−ヘプチレンオキシカルボニル、６−ヘキシレンカルボニルオキシ、８−オクチレンオキシ、８−オクチレンオキシカルボニル、７−ヘプチレンカルボニルオキシ、９−ノニレンオキシ、９−ノニレンオキシカルボニル、８−オクチレンカルボニルオキシ、１０−デシレンオキシ、１０−デシレンオキシカルボニル、９−ノニレンカルボニルオキシ、１１−ウンデシレンオキシ、１１−ウンデシレンオキシカルボニル、１０−デシレンカルボニルオキシ、１２−ドデシレンオキシ、１２−ドデシレンオキシカルボニル、１１−ウンデシレンカルボニルオキシ、３−プロピレンイミノカルボニル、４−ブチレンイミノカルボニル、５−ペンチレンイミノカルボニル、６−ヘキシレンイミノカルボニル、７−ヘプチレンイミノカルボニル、８−オクチレンイミノカルボニル、９−ノニレンイミノカルボニル、１０−デシレンイミノカルボニル、１１−ウンデシレンイミノカルボニル、１２−ドデシレンイミノカルボニル、２−エチレンカルボニルイミノ、３−プロピレンカルボニルイミノ、４−ブチレンカルボニルイミノ、５−ペンチレンカルボニルイミノ、６−ヘキシレンカルボニルイミノ、７−ヘプチレンカルボニルイミノ、８−オクチレンカルボニルイミノ、９−ノニレンカルボニルイミノ、１０−デシレンカルボニルイミノ、１１−ウンデシレンカルボニルイミノ、６−（３−プロピレンイミノカルボニルオキシ）ヘキシレン、６−（３−プロピレンオキシ）ヘキシレン、６−（３−プロピレンオキシ）ヘキシレンオキシ、６−（３−プロピレンイミノカルボニルオキシ）ヘキシレンオキシ、６−（３−プロピレンイミノカルボニル）ヘキシル、６−（３−プロピレンイミノカルボニル）ヘキシルオキシ、１，２−エチレンジオキシ、１，３−プロピレンジオキシ、１，４−ブチレンジオキシ、１，５−ペンチレンジオキシ、１，６−ヘキシレンジオキシ、１，７−ヘプチレンジオキシ、１，８−オクチレンジオキシ、１，９−ノニレンジオキシ、１，１０−デシレンジオキシ、１，１１−ウンデシレンジオキシ、および１，１２−ドデシレンジオキシから選択される、請求項２３に記載のポリマー。
【請求項２７】
Ｓ3が、共有単結合、−（ＣＨ2）r−、−（ＣＨ2）r−Ｏ−、−（ＣＨ2）r−ＣＯ−、−（ＣＨ2）r−ＣＯ−Ｏ−、−（ＣＨ2）r−Ｏ−ＣＯ−、−（ＣＨ2）r−ＣＯ−ＮＲ1−、−（ＣＨ2）r−ＮＲ1−ＣＯ−、−（ＣＨ2）r−ＮＲ1−、−（ＣＨ2）r−Ｏ−（ＣＨ2）s−、−（ＣＨ2）r−ＣＯ−Ｏ−（ＣＨ2）s−、−（ＣＨ2）r−Ｏ−ＣＯ−（ＣＨ2）s−、−（ＣＨ2）r−ＮＲ1−ＣＯ−（ＣＨ2）s−、−（ＣＨ2）r−ＮＲ1−ＣＯ−Ｏ−（ＣＨ2）s−、−（ＣＨ2）r−Ｏ−（ＣＨ2）s−Ｏ−、−（ＣＨ2）r−ＣＯ−Ｏ−（ＣＨ2）s−Ｏ−、−（ＣＨ2）r−Ｏ−ＣＯ−（ＣＨ2）s−Ｏ−、−（ＣＨ2）r−ＮＲ1−ＣＯ−（ＣＨ2）s−Ｏ−、−（ＣＨ2）r−ＮＲ1−ＣＯ−Ｏ−（ＣＨ2）s−Ｏ−、−（ＣＨ2）r−Ｏ−（ＣＨ2）s−ＣＯ−Ｏ−および−（ＣＨ2）r−Ｏ−（ＣＨ2）s−Ｏ−ＣＯ−から選択され、ここで、Ｒ1が上に定義されたとおりであり、ｒおよびｓが、各々１〜２０の整数を表し、かつｒ＋ｓ≦２１であり、さらに好ましくは、１〜１２の整数を表し、かつｒ＋ｓ≦１５である、請求項２３〜２６のいずれか１項に記載のポリマー。
【請求項２８】
Ｓ3が、１，２−エチレン、１，３−プロピレン、１，４−ブチレン、１，５−ペンチレン、１，６−ヘキシレン、１，７−ヘプチレン、１，８−オクチレン、１，９−ノニレン、１，１０−デシレン、１，１１−ウンデシレン、１，１２−ドデシレン、３−メチル−１，４−ブチレン、３−プロピレンオキシ、３−プロピレンオキシカルボニル、２−エチレンカルボニルオキシ、４−ブチレンオキシ、４−ブチレンオキシカルボニル、３−プロピレンカルボニルオキシ、５−ペンチレンオキシ、５−ペンチレンオキシカルボニル、４−ブチレンカルボニルオキシ、６−ヘキシレンオキシ、６−ヘキシレンオキシカルボニル、５−ペンチレンカルボニルオキシ、７−ヘプチレンオキシ、７−ヘプチレンオキシカルボニル、６−ヘキシレンカルボニルオキシ、８−オクチレンオキシ、８−オクチレンオキシカルボニル、７−ヘプチレンカルボニルオキシ、９−ノニレンオキシ、９−ノニレンオキシカルボニル、８−オクチレンカルボニルオキシ、１０−デシレンオキシ、１０−デシレンオキシカルボニル、９−ノニレンカルボニルオキシ、１１−ウンデシレンオキシ、１１−ウンデシレンオキシカルボニル、１０−デシレンカルボニルオキシ、１２−ドデシレンオキシ、１２−ドデシレンオキシカルボニル、１１−ウンデシレンカルボニルオキシ、３−プロピレンイミノカルボニル、４−ブチレンイミノカルボニル、５−ペンチレンイミノカルボニル、６−ヘキシレンイミノカルボニル、７−ヘプチレンイミノカルボニル、８−オクチレンイミノカルボニル、９−ノニレンイミノカルボニル、１０−デシレンイミノカルボニル、１１−ウンデシレンイミノカルボニル、１２−ドデシレンイミノカルボニル、２−エチレンカルボニルイミノ、３−プロピレンカルボニルイミノ、４−ブチレンカルボニルイミノ、５−ペンチレンカルボニルイミノ、６−ヘキシレンカルボニルイミノ、７−ヘプチレンカルボニルイミノ、８−オクチレンカルボニルイミノ、９−ノニレンカルボニルイミノ、１０−デシレンカルボニルイミノ、１１−ウンデシレンカルボニルイミノ、６−（３−プロピレンイミノカルボニルオキシ）ヘキシレン、６−（３−プロピレンオキシ）ヘキシレン、６−（３−プロピレンオキシ）ヘキシレンオキシ、６−（３−プロピレンイミノカルボニルオキシ）ヘキシレンオキシ、６−（３−プロピレンイミノカルボニル）ヘキシレン、６−（３−プロピレンイミノカルボニル）ヘキシレンオキシから選択される、請求項２７に記載のポリマー。
【請求項２９】
側鎖ポリマーの主鎖を構築するモノマー単位が、一般式ＩＶ、ＶＩおよびＶＩＩＩで示されるイミド基ならびに／あるいは一般式Ｖ、ＶＩＩおよびＩＸで示される類似のアミド酸基およびアミド酸エステル基である、請求項１〜２８のいずれか１項に記載のポリマー：
【化３】
2004529220.tif 000003
2004529220.tif 000004
〔式中、破線は、Ｓ1への結合を象徴し；
Ｔ1は、４価の有機基を表し、
Ｔ2、Ｔ3は、各々独立して、３価の芳香族基または脂環式基を表し、これらは、置換されていないか、あるいはフッ素、塩素もしくはシアノによって、または環状、直鎖もしくは分枝のアルキル残基（これらは、１〜１８個の炭素原子を有していて、置換されていないかまたはフッ素もしくは塩素によって一置換もしくは多置換されている）によって置換されており、ここで、１個以上の隣接していない−ＣＨ2−基は、独立して、−Ｏ−、−ＣＯ−、−ＣＯ−Ｏ−、−Ｏ−ＣＯ−、−ＣＨ＝ＣＨ−および−Ｃ≡Ｃ−から選択される基によって置き換えられてもよく；
Ｓ4〜Ｓ8は、各々他から独立して、単結合またはスペーサー単位、例えば、直鎖または分枝のアルキレン基（これらは、１〜２４個の炭素原子を有していて、置換されていないか、あるいはフッ素、塩素もしくはシアノによって一置換されるかまたはフッ素もしくは塩素によって多置換されている）を表し、ここで、１個以上の隣接していない−ＣＨ2−基は、独立して基Ｂで置き換えられていてもよく；
Ｊは、窒素原子、基−ＣＲ1−および芳香族もしくは脂環式の２価、３価もしくは４価の基を含む群から選択され、これらは、置換されていないか、あるいはフッ素、塩素もしくはシアノによって、または環状、直鎖もしくは分枝のアルキル残基（これらは、１〜１８個の炭素原子を有していて、置換されていないかまたはフッ素もしく塩素によって一置換もしくは多置換されている）によって一置換または多置換されており、ここで、１個以上の隣接していない−ＣＨ2−基は、独立して、−Ｏ−、−ＣＯ−、−ＣＯ−Ｏ−、−Ｏ−ＣＯ−、−ＣＨ＝ＣＨ−および−Ｃ≡Ｃ−から選択される基によって置き換えられてもよく、ここでＲ1は上に定義されたとおりであり；
Ｋは、脂肪族、脂環式または芳香族の２価の基を表し；そして
Ｇは、水素原子または１価の有機基を表す〕。
【請求項３０】
Ｔ1が、脂肪族、脂環式または芳香族のテトラカルボン酸二無水物から誘導され、ここで、脂環式もしくは脂肪族のテトラカルボン酸二無水物が、好ましくは１，１，４，４−ブタンテトラカルボン酸二無水物、エチレンマレイン酸二無水物、１，２，３，４−シクロブタンテトラカルボン酸二無水物、１，２，３，４−シクロペンタンテトラカルボン酸二無水物、２，３，５−トリカルボキシシクロペンチル酢酸二無水物、３，５，６−トリカルボキシノルボルニル酢酸二無水物、２，３，４，５−テトラヒドロフランテトラカルボン酸二無水物、ｒｅｌ−〔１Ｓ，５Ｒ，６Ｒ〕−３−オキサビシクロ〔３．２．１〕オクタン−２，４−ジオン−６−スピロ−３′−（テトラヒドロフラン−２′，５′−ジオン）、４−（２，５−ジオキソテトラヒドロフラン−３−イル）テトラヒドロナフタレン−１，２−ジカルボン酸二無水物、５−（２，５−ジオキソテトラヒドロフラン−３−イル）−３−メチル−３−シクロヘキセン−１，２−ジカルボン酸二無水物、ビシクロ〔２．２．２〕オクタ−７−エン−２，３，５，６−テトラカルボン酸二無水物、ビシクロ〔２．２．２〕オクタン−２，３，５，６−テトラカルボン酸二無水物および１，８−ジメチルビシクロ〔２．２．２〕オクタ−７−エン−２，３，５，６−テトラカルボン酸ビシクロ〔２．２．２〕オクタ−７−エン−２，３，５，６−テトラカルボン酸二無水物から選択され、そして芳香族テトラカルボン酸二無水物が、好ましくはピロメリト酸二無水物、３，３′，４，４′−ベンゾフェノンテトラカルボン酸二無水物、４，４′−オキシジフタル酸二無水物、３，３′，４，４′−ジフェニルスルホンテトラカルボン酸二無水物、１，４，５，８−ナフタレンテトラカルボン酸二無水物、２，３，６，７−ナフタレンテトラカルボン酸二無水物、３，３′，４，４′−ジメチルジフェニルシランテトラカルボン酸二無水物、３，３′，４，４′−テトラフェニルシランテトラカルボン酸二無水物、１，２，３，４−フランテトラカルボン酸二無水物、４，４′−ビス（３，４−ジカルボキシフェノキシ）ジフェニルスルフィド二無水物、４，４′−ビス（３，４−ジカルボキシフェノキシ）ジフェニルスルホン二無水物、４，４′−ビス（３，４−ジカルボキシフェノキシ）ジフェニルプロパン二無水物、３，３′，４，４′−ビフェニルテトラカルボン酸二無水物、エチレングリコールビス（トリメリト酸）二無水物、４，４′−（１，４−フェニレン）ビス（フタル酸）二無水物、４，４′−（１，３−フェニレン）ビス（フタル酸）二無水物、４，４′−（ヘキサフルオロイソプロピリデン）ジフタル酸二無水物、４，４′−オキシジ（１，４−フェニレン）ビス（フタル酸）二無水物および４，４′−メチレンジ（１，４−フェニレン）ビス（フタル酸）二無水物から選択されることを特徴とする、請求項２９に記載のポリマー。
【請求項３１】
４価の有機基Ｔ1を形成するために使用されるテトラカルボン酸二無水物が、１，２，３，４−シクロブタンテトラカルボン酸二無水物、１，２，３，４−シクロペンタンテトラカルボン酸二無水物、２，３，５−トリカルボキシシクロペンチル酢酸二無水物、５−（２，５−ジオキソテトラヒドロフラン−３−イル）−３−メチル−３−シクロヘキセン−１，２−ジカルボン酸二無水物、４−（２，５−ジオキソテトラヒドロフラン−３−イル）テトラヒドロナフタレン−１，２−ジカルボン酸二無水物、４，４′−（ヘキサフルオロイソプロピリデン）ジフタル酸二無水物およびビシクロ〔２．２．２〕オクタ−７−エン−２，３，５，６−テトラカルボン酸二無水物から選択されることを特徴とする、請求項３０に記載のポリマー。
【請求項３２】
Ｔ2およびＴ3が、脂肪族、脂環式または芳香族のジカルボン酸二無水物から誘導されることを特徴とする、請求項２９〜３１のいずれか１項に記載のポリマー。
【請求項３３】
Ｔ2およびＴ3が、３価の芳香族または脂環式基であり、該基の３個の原子価が、３個の異なる炭素原子間に分配されるが、ただし、該原子価の２個が、隣接する炭素原子に配置されることを特徴とする、請求項３２に記載のポリマー。
【請求項３４】
Ｔ2およびＴ3が、３価のベンゼン誘導体であることを特徴とする、請求項３２に記載のポリマー。
【請求項３５】
Ｓ4が、共有単結合、−（ＣＨ2）r−、−（ＣＨ2）r−Ｏ−、−（ＣＨ2）r−ＣＯ−、−（ＣＨ2）r−ＣＯ−Ｏ−、−（ＣＨ2）r−Ｏ−ＣＯ−、−（ＣＨ2）r−ＣＯ−ＮＲ1−、−（ＣＨ2）r−ＮＲ1−ＣＯ−、−（ＣＨ2）r−ＮＲ1−、−（ＣＨ2）r−Ｏ−（ＣＨ2）s−、−（ＣＨ2）r−ＣＯ−Ｏ−（ＣＨ2）s−、−（ＣＨ2）r−Ｏ−ＣＯ−（ＣＨ2）s−、−（ＣＨ2）r−ＮＲ1−ＣＯ−（ＣＨ2）s−、−（ＣＨ2）r−ＮＲ1−ＣＯ−Ｏ−（ＣＨ2）s−、−（ＣＨ2）r−Ｏ−（ＣＨ2）s−Ｏ−、−（ＣＨ2）r−ＣＯ−Ｏ−（ＣＨ2）s−Ｏ−、−（ＣＨ2）r−Ｏ−ＣＯ−（ＣＨ2）s−Ｏ−、−（ＣＨ2）r−ＮＲ1−ＣＯ−（ＣＨ2）s−Ｏ−、−（ＣＨ2）r−ＮＲ1−ＣＯ−Ｏ−（ＣＨ2）s−Ｏ−、−（ＣＨ2）r−Ｏ−（ＣＨ2）s−ＣＯ−Ｏ−および−（ＣＨ2）r−Ｏ−（ＣＨ2）s−Ｏ−ＣＯ−から選択され、ここで、Ｒ1は、上に定義されたとおりであり、ｒおよびｓは、各々１〜２０の整数を表し、かつｒ＋ｓ≦２１である、請求項２９〜３４のいずれか１項に記載のポリマー。
【請求項３６】
Ｓ4が、１，２−エチレン、１，３−プロピレン、１，４−ブチレン、１，５−ペンチレン、１，６−ヘキシレン、１，７−ヘプチレン、１，８−オクチレン、１，９−ノニレン、１，１０−デシレン、１，１１−ウンデシレン、１，１２−ドデシレン、３−メチル−１，４−ブチレン、３−プロピレンオキシ、３−プロピレンオキシカルボニル、２−エチレンカルボニルオキシ、４−ブチレンオキシ、４−ブチレンオキシカルボニル、３−プロピレンカルボニルオキシ、５−ペンチレンオキシ、５−ペンチレンオキシカルボニル、４−ブチレンカルボニルオキシ、６−ヘキシレンオキシ、６−ヘキシレンオキシカルボニル、５−ペンチレンカルボニルオキシ、７−ヘプチレンオキシ、７−ヘプチレンオキシカルボニル、６−ヘキシレンカルボニルオキシ、８−オクチレンオキシ、８−オクチレンオキシカルボニル、７−ヘプチレンカルボニルオキシ、９−ノニレンオキシ、９−ノニレンオキシカルボニル、８−オクチレンカルボニルオキシ、１０−デシレンオキシ、１０−デシレンオキシカルボニル、９−ノニレンカルボニルオキシ、１１−ウンデシレンオキシ、１１−ウンデシレンオキシカルボニル、１０−デシレンカルボニルオキシ、１２−ドデシレンオキシ、１２−ドデシレンオキシカルボニル、１１−ウンデシレンカルボニルオキシ、３−プロピレンイミノカルボニル、４−ブチレンイミノカルボニル、５−ペンチレンイミノカルボニル、６−ヘキシレンイミノカルボニル、７−ヘプチレンイミノカルボニル、８−オクチレンイミノカルボニル、９−ノニレンイミノカルボニル、１０−デシレンイミノカルボニル、１１−ウンデシレンイミノカルボニル、１２−ドデシレンイミノカルボニル、２−エチレンカルボニルイミノ、３−プロピレンカルボニルイミノ、４−ブチレンカルボニルイミノ、５−ペンチレンカルボニルイミノ、６−ヘキシレンカルボニルイミノ、７−ヘプチレンカルボニルイミノ、８−オクチレンカルボニルイミノ、９−ノニレンカルボニルイミノ、１０−デシレンカルボニルイミノ、１１−ウンデシレンカルボニルイミノ、６−（３−プロピレンイミノカルボニルオキシ）ヘキシレン、６−（３−プロピレンオキシ）ヘキシレン、６−（３−プロピレンオキシ）ヘキシレンオキシ、６−（３−プロピレンイミノカルボニルオキシ）ヘキシレンオキシ、６−（３−プロピレンイミノカルボニル）ヘキシレン、および６−（３−プロピレンイミノカルボニル）ヘキシレンオキシから選択される、請求項３５に記載のポリマー。
【請求項３７】
Ｓ5およびＳ8が、単結合、−（ＣＨ2）r−、−Ｏ−（ＣＨ2）r−、−ＣＯ−（ＣＨ2）r−、−ＣＯ−Ｏ−（ＣＨ2）r−、−Ｏ−ＣＯ−（ＣＨ2）r−、−ＮＲ1−ＣＯ−（ＣＨ2）r−、−ＮＲ1−（ＣＨ2）r−、−ＣＯ−ＮＲ1−（ＣＨ2）r−、−ＮＲ1−ＣＯ−（ＣＨ2）r−、−（ＣＨ2）r−Ｏ−（ＣＨ2）s−、−（ＣＨ2）r−ＣＯ−Ｏ−（ＣＨ2）s−、−（ＣＨ2）r−Ｏ−ＣＯ−（ＣＨ2）s−、−（ＣＨ2）r−ＮＲ1−ＣＯ−（ＣＨ2）s−、−（ＣＨ2）r−ＮＲ1ＣＯ−Ｏ−（ＣＨ2）s−、−Ｏ−（ＣＨ2）r−Ｏ−（ＣＨ2）s−、−Ｏ−（ＣＨ2）r−ＣＯ−Ｏ−（ＣＨ2）s−、−Ｏ−（ＣＨ2）r−Ｏ−ＣＯ−（ＣＨ2）s−、−Ｏ−（ＣＨ2）r−ＮＲ1−ＣＯ−（ＣＨ2）s−、−Ｏ−（ＣＨ2）r−ＮＲ1−ＣＯ−Ｏ−（ＣＨ2）s−、−Ｏ−ＣＯ−（ＣＨ2）r−Ｏ−（ＣＨ2）s−および−ＣＯ−Ｏ−（ＣＨ2）r−Ｏ−（ＣＨ2）s−から選択され、ここで、Ｒ1は、上に定義されたとおりであり、ｒおよびｓは、各々、１〜２０の整数を表し、かつｒ＋ｓ≦２１である、請求項２９〜３６のいずれか１項に記載のポリマー。
【請求項３８】
Ｓ5およびＳ8が、１，２−エチレン、１，３−プロピレン、１，４−ブチレン、１，５−ペンチレン、１，６−ヘキシレン、１，７−ヘプチレン、１，８−オクチレン、１，９−ノニレン、１，１０−デシレン、１，１１−ウンデシレン、１，１２−ドデシレン、３−メチル−１，４−ブチレン、２−オキシエチレン、３−オキシプロピレン、４−オキシブチレン、５−オキシペンチレン、６−オキシヘキシレン、７−オキシヘプチレン、８−オキシオクチレン、９−オキシノニレン、１０−オキシデシレン、１１−オキシウンデシレン、１２−オキシドデシレン、２−（オキシカルボニル）エチレン、３−（オキシカルボニル）プロピレン、４−（オキシカルボニル）ブチレン、５−（オキシカルボニル）ペンチレン、６−（オキシカルボニル）ヘキシレン、７−（オキシカルボニル）ヘプチレン、８−（オキシカルボニル）オクチレン、９−（オキシカルボニル）ノニレン、１０−（オキシカルボニル）デシレン、１１−（オキシカルボニル）ウンデシレン、１２−（オキシカルボニル）ドデシレン、２−（カルボニルオキシ）エチレン、３−（カルボニルオキシ）プロピレン、４−（カルボニルオキシ）ブチレン、５−（カルボニルオキシ）ペンチレン、６−（カルボニルオキシ）ヘキシレン、７−（カルボニルオキシ）ヘプチレン、８−（カルボニルオキシ）オクチレン、９−（カルボニルオキシ）ノニレン、１０−（カルボニルオキシ）デシレン、１１−（カルボニルオキシ）ウンデシレン、１２−（カルボニルオキシ）ドデシレン、２−（カルボニルイミノ）エチレン、３−（カルボニルイミノ）プロピレン、４−（カルボニルイミノ）ブチレン、５−（カルボニルイミノ）ペンチレン、６−（カルボニルイミノ）ヘキシレン、７−（カルボニルイミノ）ヘプチレン、８−（カルボニルイミノ）オクチレン、９−（カルボニルイミノ）ノニレン、１０−（カルボニルイミノ）デシレン、１１−（カルボニルイミノ）ウンデシレン、１２−（カルボニルイミノ）ドデシレン、２−イミノエチレン、３−イミノプロピレン、４−イミノブチレン、５−イミノペンチレン、６−イミノヘキシレン、７−イミノヘプチレン、８−イミノオクチレン、９−イミノノニレン、１０−イミノデシレン、１１−イミノウンデシレン、１２−イミノドデシレン、２−イミノカルボニルエチレン、３−イミノカルボニルプロピレン、４−イミノカルボニルブチレン、５−イミノカルボニルペンチレン、６−イミノカルボニルヘキシレン、７−イミノカルボニルヘプチレン、８−イミノカルボニルオクチレン、９−イミノカルボニルノニレン、１０−イミノカルボニルデシレン、１１−イミノカルボニルウンデシレン、１２−イミノカルボニルドデシレン、２−（２−エチレンオキシ）エチレン、２−（３−プロピレンオキシ）エチレン、６−（４−ブチレンオキシ）ヘキシレン、２−（２−エチレンイミノカルボニル）エチレン、２−（３−プロピレンイミノカルボニル）エチレン、６−（４−ブチレンイミノカルボニル）ヘキシレン、６−（３−プロピレンイミノカルボニルオキシ）ヘキシレン、および６−（３−プロピレンイミノカルボニル）ヘキシレンから選択される、請求項３７に記載のポリマー。
【請求項３９】
Ｓ6およびＳ7が、単結合、−（ＣＨ2）r−、−（ＣＨ2）r−Ｏ−、−（ＣＨ2）r−ＣＯ−、−（ＣＨ2）r−ＣＯ−Ｏ−、−（ＣＨ2）r−Ｏ−ＣＯ−、−（ＣＨ2）r−ＣＯ−ＮＲ1−、−（ＣＨ2）r−ＮＲ1−ＣＯ−、−（ＣＨ2）r−ＮＲ1−、−Ｏ−（ＣＨ2）r−、−ＣＯ−Ｏ−（ＣＨ2）r−、−Ｏ−ＣＯ−（ＣＨ2）r−、−ＮＲ1−ＣＯ−（ＣＨ2）r−、−ＣＯ−ＮＲ1−（ＣＨ2）r−、−ＮＲ1−（ＣＨ2）r−、−Ｏ−（ＣＨ2）r−ＣＯ−Ｏ−、−Ｏ−（ＣＨ2）r−Ｏ−ＣＯ−、−Ｏ−（ＣＨ2）r−ＣＯ−ＮＲ1−、−Ｏ−（ＣＨ2）r−ＮＲ1−、−Ｏ−（ＣＨ2）r−Ｏ−、−Ｏ−（ＣＨ2）r−ＮＲ1−ＣＯ−、−ＮＲ1−（ＣＨ2）r−ＣＯ−Ｏ−、−ＮＲ1−（ＣＨ2）r−Ｏ−、−ＮＲ1−（ＣＨ2）r−ＮＲ1−、−ＮＲ1−（ＣＨ2）r−Ｏ−ＣＯ−、−ＣＯ−ＮＲ1−（ＣＨ2）r−Ｏ−、−ＣＯ−ＮＲ1−（ＣＨ2）r−ＮＲ1−、−ＣＯ−ＮＲ1−（ＣＨ2）r−Ｏ−ＣＯ−、−Ｏ−ＣＯ−（ＣＨ2）r−ＣＯ−、−Ｏ−ＣＯ−（ＣＨ2）r−Ｏ−、−Ｏ−ＣＯ−（ＣＨ2）r−ＮＲ1−、−Ｏ−ＣＯ−（ＣＨ2）r−ＣＯ−Ｏ−、−Ｏ−ＣＯ−（ＣＨ2）r−ＣＯ−ＮＲ1−、−Ｏ−ＣＯ−（ＣＨ2）r−ＮＲ1−ＣＯ−、−（ＣＨ2）r−Ｏ−（ＣＨ2）s−、−（ＣＨ2）r−ＣＯ−Ｏ−（ＣＨ2）s−、−（ＣＨ2）r−Ｏ−ＣＯ−（ＣＨ2）s−、−（ＣＨ2）r−ＮＲ1−ＣＯ−（ＣＨ2）s−、−（ＣＨ2）r−ＮＲ1−ＣＯ−Ｏ−（ＣＨ2）s−、−（ＣＨ2）r−Ｏ−（ＣＨ2）s−Ｏ−、−（ＣＨ2）r−ＣＯ−Ｏ−（ＣＨ2）s−Ｏ−、−（ＣＨ2）r−Ｏ−ＣＯ−（ＣＨ2）s−Ｏ−、−（ＣＨ2）r−ＮＲ1−ＣＯ−（ＣＨ2）s−Ｏ−、−（ＣＨ2）r−ＮＲ1ＣＯ−Ｏ−（ＣＨ2）s−Ｏ−、−Ｏ−（ＣＨ2）r−Ｏ−（ＣＨ2）s−、−Ｏ−（ＣＨ2）r−ＣＯ−Ｏ−（ＣＨ2）s−、−Ｏ−（ＣＨ2）r−ＮＲ1−ＣＯ−（ＣＨ2）s−、−Ｏ−（ＣＨ2）r−ＮＲ1−ＣＯ−Ｏ−（ＣＨ2）s−、−Ｏ−（ＣＨ2）r−ＣＯ−Ｏ−（ＣＨ2）s−Ｏ−、−Ｏ−（ＣＨ2）r−Ｏ−（ＣＨ2）s−Ｏ−、−Ｏ−（ＣＨ2）r−ＮＲ1−ＣＯ−（ＣＨ2）s−Ｏ−、−Ｏ−（ＣＨ2）r−ＮＲ1−ＣＯ−Ｏ−（ＣＨ2）s−Ｏ−、−ＣＯ−Ｏ−（ＣＨ2）r−Ｏ−（ＣＨ2）s−、−ＣＯ−Ｏ−（ＣＨ2）r−Ｏ−（ＣＨ2）s−Ｏ−から選択され、ここで、Ｒ1は、上に定義されたとおりであり、ｒおよびｓは、各々、１〜２０の整数を表し、かつｒ＋ｓ≦２１である、請求項２９〜３８のいずれか１項に記載のポリマー。
【請求項４０】
Ｓ6およびＳ7が、１，２−エチレン、１，３−プロピレン、１，４−ブチレン、１，５−ペンチレン、１，６−ヘキシレン、１，７−ヘプチレン、１，８−オクチレン、１，９−ノニレン、１，１０−デシレン、１，１１−ウンデシレン、１，１２−ドデシレン、３−メチル−１，４−ブチレン、３−プロピレンオキシ、３−プロピレンオキシカルボニル、２−エチレンカルボニルオキシ、４−ブチレンオキシ、４−ブチレンオキシカルボニル、３−プロピレンカルボニルオキシ、５−ペンチレンオキシ、５−ペンチレンオキシカルボニル、４−ブチレンカルボニルオキシ、６−ヘキシレンオキシ、６−ヘキシレンオキシカルボニル、５−ペンチレンカルボニルオキシ、７−ヘプチレンオキシ、７−ヘプチレンオキシカルボニル、６−ヘキシレンカルボニルオキシ、８−オクチレンオキシ、８−オクチレンオキシカルボニル、７−ヘプチレンカルボニルオキシ、９−ノニレンオキシ、９−ノニレンオキシカルボニル、８−オクチレンカルボニルオキシ、１０−デシレンオキシ、１０−デシレンオキシカルボニル、９−ノニレンカルボニルオキシ、１１−ウンデシレンオキシ、１１−ウンデシレンオキシカルボニル、１０−デシレンカルボニルオキシ、１２−ドデシレンオキシ、１２−ドデシレンオキシカルボニル、１１−ウンデシレンカルボニルオキシ、３−プロピレンイミノカルボニル、４−ブチレンイミノカルボニル、５−ペンチレンイミノカルボニル、６−ヘキシレンイミノカルボニル、７−ヘプチレンイミノカルボニル、８−オクチレンイミノカルボニル、９−ノニレンイミノカルボニル、１０−デシレンイミノカルボニル、１１−ウンデシレンイミノカルボニル、１２−ドデシレンイミノカルボニル、２−エチレンカルボニルイミノ、３−プロピレンカルボニルイミノ、４−ブチレンカルボニルイミノ、５−ペンチレンカルボニルイミノ、６−ヘキシレンカルボニルイミノ、７−ヘプチレンカルボニルイミノ、８−オクチレンカルボニルイミノ、９−ノニレンカルボニルイミノ、１０−デシレンカルボニルイミノ、１１−ウンデシレンカルボニルイミノ、６−（３−プロピレンイミノカルボニルオキシ）ヘキシレン、６−（３−プロピレンオキシ）ヘキシレン、６−（３−プロピレンオキシ）ヘキシレンオキシ、６−（３−プロピレンイミノカルボニルオキシ）ヘキシレンオキシ、６−（３−プロピレンイミノカルボニル）ヘキシレン、６−（３−プロピレンイミノカルボニル）ヘキシレンオキシ、１，２−エチレンジオキシ、１，３−プロピレンジオキシ、１，４−ブチレンジオキシ、１，５−ペンチレンジオキシ、１，６−ヘキシレンジオキシ、１，７−ヘプチレンジオキシ、１，８−オクチレンジオキシ、１，９−ノニレンジオキシ、１，１０−デシレンジオキシ、１，１１−ウンデシレンジオキシ、および１，１２−ドデシレンジオキシから選択される、請求項３９に記載のポリマー。
【請求項４１】
脂肪族、脂環式または芳香族の２価の基Ｋが、脂肪族、脂環式または芳香族のジアミンから、アミノ基のホルマール除去によって誘導されることを特徴とする、請求項２９〜４０のいずれか１項に記載のポリマー。
【請求項４２】
基Ｋが誘導される脂肪族または脂環式のジアミンが、エチレンジアミン、１，３−プロピレンジアミン、１，４−ブチレンジアミン、１，５−ペンチレンジアミン、１，６−ヘキシレンジアミン、１，７−ヘプチレンジアミン、１，８−オクチレンジアミン、１，９−ノニレンジアミン、１，１０−デシレンジアミン、１，１１−ウンデシレンジアミン、１，１２−ドデシレンジアミン、α，α′−ジアミノ−ｍ−キシレン、α，α′−ジアミノ−ｐ−キシレン、（５−アミノ２，２，４−トリメチルシクロペンチル）メチルアミン、１，２−ジアミノシクロヘキサン、４，４′−ジアミノジシクロヘキシルメタン、１，３−ビス（メチルアミノ）シクロヘキサンおよび４，９−ジオキサドデカン−１，１２−ジアミンを包含することを特徴とする、請求項４１に記載のポリマー。
【請求項４３】
基Ｋが誘導される芳香族ジアミンが、３，５−ジアミノ安息香酸メチルエステル、３，５−ジアミノ安息香酸ヘキシルエステル、３，５−ジアミノ安息香酸ドデシルエステル、３，５−ジアミノ安息香酸イソプロピルエステル、４，４′−メチレンジアニリン、４，４′−エチレンジアニリン、４，４′−ジアミノ−３，３′−ジメチルジフェニルメタン、３，３′，５，５′−テトラメチルベンジジン、４，４′−ジアミノジフェニルスルホン、４，４′−ジアミノジフェニルエーテル、１，５−ジアミノナフタレン、３，３′−ジメチル−４，４′−ジアミノビフェニル、３，４′−ジアミノジフェニルエーテル、３，３′−ジアミノベンゾフェノン、４，４′−ジアミノベンゾフェノン、４，４′−ジアミノ−２，２′−ジメチルビベンジル、ビス〔４−（４−アミノフェノキシ）フェニル〕スルホン、１，４−ビス（４−アミノフェノキシ）ベンゼン、１，３−ビス（４−アミノフェノキシ）ベンゼン、１，３−ビス（３−アミノフェノキシ）ベンゼン、２，７−ジアミノフルオレン、９，９−ビス（４−アミノフェニル）フルオレン、４，４′−メチレンビス（２−クロロアニリン）、４，４′−ビス（４−アミノフェノキシ）ビフェニル、２，２′，５，５′−テトラクロロ−４，４′−ジアミノビフェニル、２，２′−ジクロロ−４，４′−ジアミノ−５，５′−ジメトキシビフェニル、３，３′−ジメトキシ−４，４′−ジアミノビフェニル、４，４′−（１，４−フェニレンイソプロピリデン）ビスアニリン、４，４′−（１，３−フェニレンイソプロピリデン）ビスアニリン、２，２−ビス〔４−（４−アミノフェノキシ）フェニル〕プロパン、２，２−ビス〔３−（４−アミノフェノキシ）フェニル〕ヘキサフルオロプロパン、２，２−ビス〔３−アミノ−４−メチルフェニル〕ヘキサフルオロプロパン、２，２−ビス（４−アミノフェニル）ヘキサフルオロプロパン、２，２′−ビス−〔４−（４−アミノ−２−トリフルオロメチルフェノキシ）フェニル〕ヘキサフルオロプロパン、４，４′−ジアミノ−２，２′−ビス（トリフルオロメチル）ビフェニル、および４，４′−ビス〔（４−アミノ−２−トリフルオロメチル）フェノキシ〕−２，３，５，６，２′，３′，５′，６′−オクタフルオロビフェニルを包含することを特徴とする、請求項４１に記載のポリマー。
【請求項４４】
２価の基Ｊを含むモノマー単位を７５％未満、好ましくは５０％未満、さらに好ましくは３０％未満含有することを特徴とする、請求項２９〜４３のいずれか１項に記載のポリマー。
【請求項４５】
式Ｖ、ＶＩＩまたはＩＸで示されるビルディングブロックのみからなることを特徴とする、請求項２９〜４４のいずれか１項に記載のポリマー。
【請求項４６】
Ｎ−メチル−２−ピロリドンを溶媒として用いて、０．５ｇ／１００mlの濃度のポリマーを含む溶液の粘度を３０℃で測定することによって、固有粘度（ηinh＝ｌｎ  ηrel／Ｃ）が決定される、０．０５〜１０dL／ｇの範囲の固有粘度を有する請求項１〜４５のいずれか１項に記載のポリマー。
【請求項４７】
２〜２０００個のモノマー単位を含む、請求項１〜４６のいずれか１項に記載のポリマー。
【請求項４８】
シラン含有化合物および／またはエポキシ含有架橋剤を含有する添加剤をさらに含む、請求項１〜４７のいずれか１項に記載のポリマー。
【請求項４９】
少なくとも部分的に架橋された形態で、請求項１〜４８のいずれか１項に記載の１種以上のポリマーを含むポリマー層。
【請求項５０】
１種以上のポリマーを支持体に適用すること、および必要な場合もある任意のイミド化工程の後に、直線偏光で該ポリマーまたはポリマー混合物を照射して架橋することを含む、請求項４９に記載のポリマー層の調製方法。
【請求項５１】
少なくとも部分的に架橋された形態で、請求項１〜４８のいずれか１項に記載の１種以上のポリマーを含む、液晶のための配向層。
【請求項５２】
隣接する液晶において傾き角を誘動することができることを特徴とする、請求項５１に記載の配向層。
【請求項５３】
少なくとも部分的に架橋された形態で、請求項１〜４８のいずれか１項に記載の１種以上のポリマーを含む、光学構成要素。
【請求項５４】
少なくとも部分的に架橋された形態で、請求項１〜４８のいずれか１項に記載の１種以上のポリマーを含む、光学デバイスまたは電気光学デバイス。
【請求項５５】
１種以上のポリマー層を含むことを特徴とする、請求項５３に記載の光学構成要素または請求項５４に記載の光学デバイスもしくは電気光学デバイス。
【請求項５６】
液晶のための配向層における、少なくとも部分的に架橋された形態での請求項１〜４８のいずれか１項に記載のポリマーの使用。
【請求項５７】
光学デバイスまたは電気光学デバイスの構築における、請求項１〜４８のいずれか１項に記載のポリマーの使用。
【請求項５８】
光学構成要素の構築における、請求項１〜４８のいずれか１項に記載のポリマーの使用。
【請求項５９】
構造化されていない光学要素および構造化された光学要素の構築における、請求項１〜４８のいずれか１項に記載のポリマーの使用。
【請求項６０】
多層系の構築における、請求項１〜４８のいずれか１項に記載のポリマーの使用。